Brevet FR2060139A1 — publié le 19710618

a présente invention concerne un adjuvant utilisable commeépaississant pour les mortiers de ciment, qui est plus particulie- rement utilisable pour la confection dtun enduit tyrolien ou d'un enduit ou crépi s'adaptant contre un sous-oeuvre quelconque, notamment un enduit lisse ou fini, en contact avec l'atmosphère, ou un sous enduit sur lequel doit être adapté un enduit tyrolien, des peintures- ou un enduit de parement plastique. L'invention concerne en outre, en meme temps que le mortier contenant cet adjuvant et que les enduits obtenus à l'aide desdits mortiers, un procédé de mise en place de 12enduit précité, constituant, selon le cas, un enduit final ou sous-enduit sur lequel s'adaptera notamment un enduit tyrolien, ainsi qu'un procédé de mise en place-de l'enduit tyrolien contenant l'adjuvant précité. On sait que la formation correcte d'un sous-enduit sur lequel s'appliquera par exemple ultérieurement un enduit tyrolien ou un enduit de parement plastique nécessite habituellement llap- plication de trois couches successives, de sorte que la formation d'un tel sous-enduit est particulièrement longue. I1 en est de même lorsque la dernière des trois couches précitées est-destinée à constituer une surface de finition, en contact direct avec l'atmosphère. D'autre part, lorsqutil s'agit d'eppliquer le mortier sur des matériaux très lisses tels que les briques, en vue de constituer des enduits ou sous-enduits, des difficultés se présentent étant donné que le mortier habituel glisse ou coule. D'une manière similaire, la formation d'enduit tyrolien nécessite habituellement l'application de deux à quatre couches successives si l'on veut obtenir un degré de finition suffisant-. On doit encore signaler que les mortiers classiques ne permettent pas d'obtenir des enduits présentant simultanément les qualités suivantes: absence de micro-fissures au cours du temps, imperméabilité totale, dureté et souplesse élevées. La présente invention pallie ces divers inconvénients et permet de réaliser la finition tant des murs extérieurs que des murs intérieurs dans les meilleurs conditions. t'adjuvant épaississant de mortier suivant l'invention est caractérisé en ce qu'il se présente sous la forme d'une pâte contenant des résines organiques et des charges minérales. Belon un mode de réalisation préféré de l'invention, les ré- sines organiques précitées sont des copolymères vinyliques-acryliques en émulsion dans-lseau, l'émulsion ainsi constituée contenuant alors au moins une charge minérale constituée par un mélange de carbonate et de silice. tes proportions pondérales respectives de l'éuiulsion de résine organique et de charge peuvent varier entre 1/4 et 4/1, de préférence entre 3/2 et 411. La mise en oeuvre de l'adjuvant épaississant précité, pour la confection de mortiers, permet l'obtention d'enduits présentant les avantages suivants: - pouvoir d'accrochage élevé - dureté et souplesse élevées, conférent une résistance élevée aux chocs, - très bonne résistance à l'humidité - absence de retrait - absence de micro-fissures ainsi que du phénomène de falen- Çage - finition et, dans le cas d'un enduit tyrolien, très bel aspect décoratif tes qualités exeptionnelles précitées sont de plus obtenues meme si l'on réduit fortement le nomgre de passes ou couches, par rapport aux procédés habituels d'application des enduits. Ainsi dans le cas de la mise en oeuvre d'un crépi, contenant l'adjuvant épaississant précité, en sous-enduit, il suffit d'appliquer une seule couche, lorsque le sous-oeuvre est constitué parades matériaux agglomérés (parpaings). 3ans le cas où le sousoeuvre est constitué par des matériaux très lisses sur lesquels leiiortiers classiques coulent, il suffit de prévoir une couche de salissure grossière, constituée par un mortier contenant l'adju- vant épaississant précité, laquelle couche peut être projetée au pistolet à air comprimé, puis après séchage, de réaliser l'application en une seule couche. Pour la formation d'un enduit tyrolien à l'aide d'un mortier contenant l'adjuvant précité, il suffit de constituer d'abord une couche de salissure, de préférence en utilisant un pistolet à air comprimé, afin d'augmenter le rendement, puis, immédiatement après, une nouvelle projection en diminuant la pression de projection. Dans de telles conditions, il est évident que puisqu'on n'attend pasque la couche de salissure soit sèche pour réaliser la deuxième projection, l'application de l'enduit tyrolien ne se fait en réalité quten une seule couche, les résultats obtenus étant toutefois supérieurs à ceux qui pouvaient être obtenus, de manière classique, en appliquant plusieurs couches successives d'enduit tyrolien, avec séchage intermédiaire après l'application de chaque couche. te procédé de ltinvention permet donc une très forte économie de temps et de main d'oeuvre, pour la formation de tous types d'enduits, avec des résultats supérieurs aux résultats habituellement obtenus, en ce qui concerne les caractéristiques des enduits réalisés. On donne ci-après, à titre non limitatif, plusieurs exemples de mise en oeuvre de la présente invention. Exemple 1: composition d'un adjuvant épaississant conforme à l'invention - émulsion d'un c-opolymère vinylique-acrylique jouant le rôle d'agent de renforcement, de plastifiant et d'agent d'imperméabilisation: 30 parties en poids - charge minérale jouant le rôle d'agent épaississant et d'agent gonflant (mélange de carbonate et de silice gonflante) 70 parties en poids. La concentration de l'émulsion en copolymère était de 45%. te pH de cette composition était égal à 9,5 et sa densité à 1,8. Exemple 2:composition d'un adjuvant épaississant conforme à l'invention On prépare une composition identique à celle de l'exemple 1, excepté le fait que l'on remplace le copolymère de cet exemple par du polyacétate de vinyle Exemple 3: composition d'un adjuvant épaississant conforme à l'invention On prépare une composition identique à celle de l'exemple 1, mais on remplace le copolymère de cet exemple pavane émulsion de résines acryliques et l'on utilise 40 parties en poids d'émulsion pour 60 parties en poids de charges minérales. Exemple 4: composition d'un adjuvant épaississant conforme à ltinvention On prépare une composition analogue à celle de l'exemple 1, mais on utilise un mélange d'émulsions des polymères des exemples 1, 2 et 3 dans des proportions quelconques, et l'on met en oeuvre 20 parties en poids dudit mélange pour 80 parties en poids de charges. Exemple 5: composition d'un mortier pour enduit tyrolien: On prépare un mortier possèdant la composition suivante: - adjuvant épaississant sous forme de pâte: 1 partie - marbre concassé (particulesdes dimensions inférieures à 2mm) et/ou sable blanc : 2 à 6 parties - ciment blanc : 2 parties - eau : 1 partie environ Exemple 6: composition de portier pour enduit total ou sousenduit On a préparé un mortier possèdant la compositioisuivante: - adjuvant épaississant sous forme de pâte: 1 partie - sable : 2 à 6 parties - ciment gris ordinaire : 2 parties - eau : 1 partie environ te sable utilisé était de granulométrie 0-2mm ou 0-3mm ou 0-4mm. On remarque que lapreparaticadesmortiers des exemples 2 à 3 peut être effectuée de façon classique en bétonnière; on utilise avantageusement adjuvant épaississant sous forme de pâte de la façon suivante: on le dilue dans l'eau de façon à obtenir un produit ayant la consistance d'un lait et lton incorpore ensuite à ce lait le sable (et/ou le marbre) et le ciment. tes mortiers obtenus ainsi sont immédiatement applicables. Exemple 7: composition de mortier pour enduit ou crépi On prépare un mortier de type classique dans lequel on incorpore l'adjuvant de l'exemple 1 en quantité suffisante de façon à obtenir la composition approximative suivante: - adjuvant épaississant sous forme de pâte : 1 partie - ciment : 1 partie - sable : 3 parties Exemple 8: application dlun enduit total ou sous-enduit On utilise le mortier de exemple 3 Un tel mortier peut être appliqué directement en une seule couche ou passe sur des matériaux agglomérés. Sur des matériaux lisses, il faut prévoir, comme indiqué plus haut une couche de salissure grossière, appliquée traditionnellement ou à l'aide d'un pistolet à air comprimé puis, après séchage, prévoir l'application normale pour laquelle une seule couche suffit. 2 te rendement est de 25 à 30 m par jour, par homme, selon les conditions de travail, en utilisant un pistolet à air comprime. La consommation de mortier est de 10 à 16 kg au m2 suivant l'état du support. te temps de séchage entre l'application d'un tel enduit et l'application ultérieure d'un enduit tyrolien est de 2 à 3 jours. Suivant la granulométrie du sable, on peut obtenir soit un enduit très homogène, de surface bien compacte et imperméable après lissage, soit un enduit de grain moins fin, mais se dressant plus facilement, la surface étant alors plus rugueuse- et moins imperméable. Exemple 9: application d'un enduit; tyrolien On utilise pour constituer cet enduit le mortier de exemple 2. Ce mortier peut être appliqué sur tous les enduits traditionnels exe pX de chaux ou bien sur un sous-enduit contenant l'adjuvant épaississant conforme à l'invention, de façon à exploiter au maximum les avantages de l'enduit tyrolien suivant l'invention. On projette le mortier, pour constituer une couche de salissure, au moyen dlun pistolet à air comprimé, relié par exemple à un compresseur de 3CV minimum, fournissant une pression d'air 2 comprimé de 0,5 à 3 kg par cm , en réglant la pression à 3 kg 2. par cm ; immédiatement après, clest-à-dire sans attendre le séchage, on réalise une nouvelle projection, en réglant la pression à 2 0,5 - 1 kg cm 2 te rendement est de l'ordre de 70 m par jour et par homme, y compris les travaux de préparation et de projection. 2 La consommation est de l'ordre de -4 à 8 kg par m suivant l'aspect désiré; par exemple cette consommation est de 4 kg par m2 pour un enduit tyrolien fin et de 8 kg au m pour un enduit tyrolien grossier. D'autre part, il faut remarquer que plus. la pression d'utilisation du pistolet est faible, plus la consommation est forte, de sorte qu'il y a intérêt à travailler avec la pression maximale compatible avec les conditions d'accrochage. On signale en outre que la mise en oeuvre dlun mortier contenant un adjuvant conforme à l(invention présente les avantages de l'utilisation de chaux dans les mortiers sans en présenter les inconvénients; ctest ainsi que les enduits peuvent être facilement appliqués et lissés, sans s'altérer progressivement comme c'est le cas pour les enduits à base de chaux. Bien entendu la présente invention n'est nullement limitée aux modes de réalisation décrits qui n'ont été donnés qu'à titre exemple. En particulier, elle comprend tous les moyens constituant des équivalents tachniques des moyens décrits ainsi que leurs combinaisons, si celles-ci sont exécutées selon l'esprit de l'invention. REVENDICATION8 1 - Adjuvant épaississant de mortier caractérisé en ce qu'il se présente sous la forme d'une pâte aqueuse contenant des résines organiques et des charges minérales. 2 - Adjuvant selon la revendication 1, caractérisé en ce que les charges minérales précitées sont constituées par un mélange d'un carbonate et de silice. 3 - Mortier pour enduit tyrolien caractérisé en ce qu'il comprend, en association avec de l'eau, du ciment, du sable et/ou un autre matériau granulaire, un adjuvant selon la revendication 1 ou la revendication 2. 4 - Mortier pour enduit tyrolien selon la revendication 3, caractérisé en ce qu'il possède la composition suivante: - adjuvant épaississant sous forme de pâte: 1 partie - marbre concassé et/ou sable blanc : 2 à 6 parties - ciment blanc : 2 parties - eau : 1 partie environ. 5 - Mortier pour enduit s'adaptant contre un sous-oeuvre quelconque, notamment pour enduit total en contact avec l'atmosphère ou sous-enduit sur lequel un enduit tyrolien ou un revê -tement de finition quelconque, notamment un revêtement plastique, doit être adapté, caractérisé en ce qu'il comprend, en associatiog avec de l'eau, du ciment et du sable, un adjuvant selon la revendication 1. 6 - Mortier pour enduit selon la revendication 5, caractérisé en ce qu'il possède la composition suivante: - adjuvant épaississant sous forme de pâte : 1 partie - sable : 2 à 6 parties - ciment gris ordinaire : 2 parties - eau : 1 partie environ. 7 - Procédé de mise en place d'un enduit total ou d'un sousenduit sur un matériau aggloméré, caractérisé en ce qu'il comporte l'application en une seule couche d'un mortier selon la revendication 5 ou 6. 8 - Procédé de mise en place d'un enduit fini ou d'un sousenduit sur un matériau lisse, notamment des briques, caractérisé en ce qu'il comporte l'application d'une couche de salissure grossière d'un mortier selon la revendication 5 ou 6, puis l'application, après séchage, d'une couche dudit mortier. 9 - Procédé de mise en place d'un enduit tyrolien, caractérisé en ce qu'il comporte l'application d'une couche de salissure grossière d'un mortier selon la revendication 3 ou 4, puis l'application subséquente immédiate, sans attendre le séchage, dtune couche dudit mortier, ladite-application étant effectuée avantageusement au moyen d'un pistolet à air comprimé. 10 - Enduits totaux et sous-enduits obtenus selon le procédé de la revendication 7 à 8. il - Enduits tyrolien obtenus selon le procédé de la revendication 9. 12 - Enduits composites obtenus par l'application d' un enduit tyrolien selon le procédé de la revendication 9, sur un sous-enduit de type classique exempt de chaux ou sur un sousenduit obtenu selon le procédé de la revendication 7 ou 8.